(57)【要約】【課題】イオン伝導度に優れて柔軟性が向上した多層構造のリチウムイオン２次電池用電解質およびこれを含むリチウムイオン２次電池を提供することである。【解決手段】リチウムイオンを挿入および／または脱離できる正極および陰極を含むリチウムイオン２次電池用電解質であって、セラミック固体電解質を中心にその両面にゲル高分子電解質を含み、多層構造である、リチウムイオン２次電池用電解質およびこの電解質を含むリチウムイオン２次電池である。【選択図】図２
2013214494.tif 000002
【特許請求の範囲】
【請求項１】
リチウムイオンを挿入および／または脱離できる正極および陰極を含むリチウムイオン２次電池用電解質であって、セラミック固体電解質を中心にその両面にゲル高分子電解質を含み、多層構造である、リチウムイオン２次電池用電解質。
【請求項２】
前記セラミック固体電解質は、Ｌｉ２Ｓ−Ｐ２Ｓ５、Ｌｉ２Ｓ−Ｐ２Ｓ５−Ｌｉ４ＳｉＯ４、Ｌｉ２Ｓ−Ｇａ２Ｓ３−ＧｅＳ２、Ｌｉ２Ｓ−Ｓｂ２Ｓ３−ＧｅＳ２、Ｌｉ３．２５−Ｇｅ０．２５−Ｐ０．７５Ｓ４、（Ｌａ、Ｌｉ）ＴｉＯ３（ＬＬＴＯ）、Ｌｉ６Ｌａ２ＣａＴａ２Ｏ１２、Ｌｉ６Ｌａ２ＡＮｂ２Ｏ１２（Ａ＝Ｃａ、Ｓｒ）、Ｌｉ２Ｎｄ３ＴｅＳｂＯ１２、Ｌｉ３ＢＯ２．５Ｎ０．５、Ｌｉ９ＳｉＡｌＯ８、Ｌｉ１＋ｘＡｌｘＧｅ２−ｘ（ＰＯ４）３（ＬＡＧＰ）、Ｌｉ１＋ｘＡｌｘＴｉ２−ｘ（ＰＯ４）３（ＬＡＴＰ）、Ｌｉ１＋ｘＴｉ２−ｘＡｌｘＳｉｙ（ＰＯ４）３−ｙ、ＬｉＡｌｘＺｒ２−ｘ（ＰＯ４）３、およびＬｉＴｉｘＺｒ２−ｘ（ＰＯ４）３からなる群から選択される一つ以上の化合物を含む、請求項１に記載のリチウムイオン２次電池用電解質。
【請求項３】
前記セラミック固体電解質は、（Ｌａ、Ｌｉ）ＴｉＯ３（ＬＬＴＯ）、Ｌｉ１＋ｘＡｌｘＴｉ２−ｘ（ＰＯ４）３（ＬＡＴＰ）、およびＬｉ１＋ｘＴｉ２−ｘＡｌｘＳｉｙ（ＰＯ４）３−ｙからなる群から選択される一つ以上の化合物を含む、請求項１に記載のリチウムイオン２次電池用電解質。
【請求項４】
前記セラミック固体電解質は、バインダーとしてポリエチレンオキサイド、ポリイミド、ポリアクリロニトリル、ポリメチルメタクリレート、ポリフッ化ビニリデンからなる群から選択される一つ以上の化合物を含む、請求項１から３のいずれか１項に記載のリチウムイオン２次電池用電解質。
【請求項５】
前記バインダーはポリフッ化ビニリデンである、請求項４に記載のリチウムイオン２次電池用電解質。
【請求項６】
前記バインダーは前記セラミック固体電解質１００重量部当り０．１重量部ないし５０重量部である、請求項４または５に記載のリチウムイオン２次電池用電解質。
【請求項７】
前記セラミック固体電解質の厚さは１０μｍないし１０００μｍである、請求項１から６のいずれか１項に記載のリチウムイオン２次電池用電解質。
【請求項８】
前記ゲル高分子電解質は、高分子化合物を構成する単量体とリチウム塩を８：１ないし１６：１のモル比で含む、請求項１から７のいずれか１項に記載のリチウムイオン２次電池用電解質。
【請求項９】
陰極側に配置されるゲル高分子電解質は、１〜５０重量％のエチレンカーボネート（ＥＣ）を含む、請求項１から８のいずれか１項に記載のリチウムイオン２次電池用電解質。
【請求項１０】
請求項１から９のいずれか１項に記載のリチウムイオン２次電池用電解質を含むリチウムイオン２次電池。
【発明の詳細な説明】
【技術分野】
【０００１】
本発明は、リチウムイオン２次電池用電解質およびこれを含むリチウムイオン２次電池に関する。より詳しくは、本発明はリチウムイオンを挿入および／または脱離できる正極および陰極を含むリチウムイオン２次電池用電解質であって、セラミック固体電解質を中心にその両面にゲル高分子電解質を含み、多層構造である、リチウムイオン２次電池用電解質に関する。
【背景技術】
【０００２】
最近、携帯電話、カムコーダーおよびノートパソコンのような携帯用電子機器の発達および小型化、軽量化の要求により、これらの電力源として使用されるリチウムイオン２次電池の高容量、長寿命、高安全性などの特性の向上が要求されている。また、車両の電気化に対する関心が高まっており、電気自動車の電力源としてリチウムイオン２次電池が強力な代案として浮かび上がっている。
【０００３】
リチウムイオン２次電池は、一般に、正極および陰極、正極と陰極の物理的な接触を防止する分離膜、リチウムイオンを伝達する電解質によって構成される。リチウムイオン２次電池は正極および陰極で電気化学的酸化、還元反応によって、電気エネルギーを生成する。
【０００４】
リチウムイオン２次電池で、電解質は正極および陰極のイオンを運送する媒体として液体電解質が一般に使用される。しかしながら、液体電解質は液体漏出や可燃性素材の使用による変形および爆発の恐れがあり、揮発性溶媒の使用によって高温で不安定になることがある。
【０００５】
したがって、最近は液体電解質の代わりに固体電解質を使うことが検討されている。固体電解質は難燃性素材を用いることによって、安定性が高く、非揮発性素材からなるので、高温で安定である。また、固体電解質が分離膜の役割を果たすので、既存の分離膜が不要となり、薄膜化の可能性がある。
【０００６】
しかしながら、従来の固体電解質は電極と固体電解質間の点接触によって界面抵抗が高く、イオン伝導度が低く、柔軟性が低下してロール・トゥ・ロール工程に適用しにくいという問題点があった。
【発明の概要】
【発明が解決しようとする課題】
【０００７】
本発明の目的としては、イオン伝導度に優れて柔軟性が向上した多層構造のリチウムイオン２次電池用電解質およびこれを含むリチウムイオン２次電池を提供することである。
【課題を解決するための手段】
【０００８】
本発明の一側面としては、リチウムイオンを挿入および／または脱離できる正極および陰極を含むリチウムイオン２次電池用電解質であって、セラミック固体電解質を中心にその両面にゲル高分子電解質を含み、多層構造である、リチウムイオン２次電池用電解質である。
【０００９】
前記セラミック固体電解質はＬｉ２Ｓ−Ｐ２Ｓ５、（Ｌａ、Ｌｉ）ＴｉＯ３（ＬＬＴＯ）、Ｌｉ１＋ｘＡｌｘＴｉ２−ｘ（ＰＯ４）３（ＬＡＴＰ）、およびＬｉ１＋ｘＴｉ２−ｘＡｌｘＳｉｙ（ＰＯ４）３−ｙからなる群より選択される１種以上を含むことができる。
【００１０】
前記セラミック固体電解質はバインダーを含むことができる。
【００１１】
前記バインダーはポリフッ化ビニリデン（ＰＶＤＦ）であることができる。
【００１２】
前記バインダーは前記セラミック固体電解質１００重量部当り０．１％重量部ないし５０％重量部で含むことができる。
【００１３】
前記セラミック固体電解質の厚さは１０μｍないし１０００μｍであることができる。
【００１４】
前記ゲル高分子電解質は高分子化合物を構成する単量体とリチウム塩を８：１ないし１６：１のモル比で含むことができる。
【００１５】
前記陰極側に配置されるゲル高分子電解質は１〜５０重量％のエチレンカーボネート（ＥＣ）を含むことができる。
【００１６】
本発明の他の側面としては、上記電解質を含むリチウムイオン２次電池である。
【発明の効果】
【００１７】
本発明によれば、イオン伝導度に優れており、薄くても柔軟性が向上したリチウムイオン２次電池用電解質を提供することができる。
【００１８】
また、上記リチウムイオン２次電池用電解質を含むリチウムイオン２次電池によれば、電池容量およびレート特性が向上し、高温または過電圧条件で爆発および発火を防止できるので、安全なリチウムイオン２次電池を提供することができる。
【図面の簡単な説明】
【００１９】
【図１】本発明によるリチウムイオン２次電池の組み立てを概略的に示す図である。
【図２】本発明の実施例１で製造された電池の断面図である。
【発明を実施するための形態】
【００２０】
本発明は、リチウムイオンを挿入および／または脱離できる正極および陰極を含むリチウムイオン２次電池用電解質であって、セラミック固体電解質を中心にその両面にゲル高分子電解質を含み、多層構造である、リチウムイオン２次電池用電解質を提供する。
【００２１】
本発明で、電解質は、セラミック固体電解質を中心にその両面にゲル高分子電解質を含み、多層構造である電解質である。これは、セラミック固体電解質を中心にその両面にゲル高分子電解質が配置された構造であることができ、このとき、両面に配置されるゲル高分子電解質はその成分が同一または異なってもよい。
【００２２】
本発明のセラミック固体電解質とゲル高分子電解質を含むリチウムイオン２次電池用電解質は、ゲル高分子電解質によって界面抵抗を低くして電池の容量およびレート特性を高めることができ、セラミック固体電解質を用いることによって、電池が高温または過電圧条件で正極と負極の短絡によって爆発および発火することを防止することができる。
【００２３】
上記セラミック固体電解質は、硫化物、酸化物およびリン化物などの無機セラミックで製造することができる。硫化物系無機セラミックとしては、Ｌｉ２Ｓ−Ｐ２Ｓ５、Ｌｉ２Ｓ−Ｐ２Ｓ５−Ｌｉ４ＳｉＯ４、Ｌｉ２Ｓ−Ｇａ２Ｓ３−ＧｅＳ２、Ｌｉ２Ｓ−Ｓｂ２Ｓ３−ＧｅＳ２、Ｌｉ３．２５−Ｇｅ０．２５−Ｐ０．７５Ｓ４（Ｔｈｉｏ−ＬＩＳＩＣＯＮ）などがあり、イオン伝導度が高く、水分との反応性が大きい。酸化物系無機セラミックとしては、（Ｌａ、Ｌｉ）ＴｉＯ３（ＬＬＴＯ）、Ｌｉ６Ｌａ２ＣａＴａ２Ｏ１２、Ｌｉ６Ｌａ２ＡＮｂ２Ｏ１２（Ａ＝Ｃａ、Ｓｒ）、Ｌｉ２Ｎｄ３ＴｅＳｂＯ１２、Ｌｉ３ＢＯ２．５Ｎ０．５、Ｌｉ９ＳｉＡｌＯ８などがあり、リン化物系無機セラミックとしては、Ｌｉ１＋ｘＡｌｘＧｅ２−ｘ（ＰＯ４）３（ＬＡＧＰ）、Ｌｉ１＋ｘＡｌｘＴｉ２−ｘ（ＰＯ４）３（ＬＡＴＰ）、Ｌｉ１＋ｘＴｉ２−ｘＡｌｘＳｉｙ（ＰＯ４）３−ｙ、ＬｉＡｌｘＺｒ２−ｘ（ＰＯ４）３、ＬｉＴｉｘＺｒ２−ｘ（ＰＯ４）３などがある（ここで、０≦ｘ≦１、０≦ｙ≦１）。酸化物系およびリン化物系固体電解質は硫化物系よりイオン伝導度は相対的に低いが安定な化合物であり、電極および分離膜のコーティング材に使用可能である。本発明において、好ましくはＬＡＴＰ、ＬＬＴＯ、Ｌｉ１＋ｘＴｉ２−ｘＡｌｘＳｉｙ（ＰＯ４）３−ｙ、またはこれらの組み合わせを使用することができる。
【００２４】
本発明で、上記セラミック固体電解質は、バインダーとしてテフロン（登録商標）系物質、例えばポリフッ化ビニリデン（ＰＶＤＦ）を含むことができる。ＰＶＤＦは柔軟な機械的性質を有するので、固体セラミック電解質に含まれることで、薄くても柔軟で、イオン伝導度が優れた電解質を製造することができる。
【００２５】
上記バインダーは、セラミック固体電解質１００重量部当り０．１重量部ないし５０重量部であることが好ましい。この範囲内であれば電解質の機械的強度および柔軟性を向上させることができる。
【００２６】
本発明で、上記セラミック固体電解質の厚さは、１０μｍないし１０００μｍの範囲であり、好ましくは１０μｍないし１００μｍの範囲である。セラミック固体電解質の厚さがこの範囲内であれば機械的強度が良好でかつ柔軟で、イオン伝導度が優れた電解質を得ることができる。
【００２７】
上記ゲル高分子電解質は、高分子化合物、有機溶媒およびリチウム塩からなり、有機溶媒と塩を高分子化合物に混合したハイブリッドゲルの電解質を用いることができる。
【００２８】
上記高分子化合物は、電解質の支持体の役割を果たすものであって、例えばポリエチレンオキサイド（ＰＥＯ）、ポリイミド、ポリアクリロニトリル（ＰＡＮ）、ポリメチルメタクリレート（ＰＭＭＡ）、ポリフッ化ビニリデン（ＰＶＤＦ）、ポリイミドなどが用いられ、好ましくは分子量が１０万〜６０万であるＰＥＯまたはポリイミドを使用することができる。
【００２９】
上記有機溶媒は、高分子化合物をよく溶解して可塑剤の役割をし、化学的に安定であることが好ましい。代表的な例としては、プロピレンカーボネート、ジメチルカーボネート、ジエチルカーボネート、メチルプロピルカーボネート、エチルプロピルカーボネート、メチルエチルカーボネート、ブチレンカーボネート、ジメチルスルホキシド、アセトニトリルなどが挙げられ、これらを単独または組み合わせて使用することができる。
【００３０】
上記リチウム塩は、ＬｉＣｌＯ４、ＬｉＣＦ３ＳＯ３、ＬｉＰＦ６、ＬｉＢＦ４およびＬｉＮ（ＣＦ３ＳＯ２）２からなる群より選択される１種以上を使用することができ、ＬｉＣｌＯ４を使うのが水分と反応する確率が少なくて安定的であるので、望ましい。
【００３１】
本発明のゲル高分子電解質で高分子化合物を構成する単量体とリチウム塩のモル比は８：１ないし１６：１の範囲であることが好ましい。この範囲内では電池の性能を実現するためのイオン伝導性を高くすることができる。
【００３２】
本発明で陰極側に配置されるゲル高分子電解質は、１〜５０重量％のエチレンカーボネート（ＥＣ）を含有してＳＥＩ（固体電解質界面）膜を形成することができる。この含有量のエチレンカーボネートを含むことによって、Ｌｉとセラミック固体電解質との間の直接的な副反応を抑制することができる。
【００３３】
上記ゲル高分子電解質は流れないほど、より薄くなるように粘度を調節して、イオン伝導度をより高めることが望ましい。つまり、ゲル高分子電解質が流れてセラミック固体電解質と互いに接触しないようになることを防止し、イオン伝導度に対する限界がセラミック固体電解質にかかるように設計することが好ましい。
【００３４】
また、本発明は、上記したリチウムイオン２次電池用電解質を含むリチウムイオン２次電池を提供する。例えば、リチウムイオンを挿入および／または脱離できる正極および陰極、上記した電解質を含むリチウムイオン２次電池を提供する。
【００３５】
リチウムイオン２次電池で使用される電極は、通常、活物質、バインダーおよび導電剤を溶媒と混合してスラリーを形成し、これを電極集電体に塗布し、乾燥およびプレスして製造される。
【００３６】
本発明のリチウムイオン２次電池では、陰極活物質として天然黒鉛、人造黒鉛、炭素繊維、コークス、カーボンブラック、カーボンナノチューブ、フラーレン、活性炭、リチウム金属やリチウム合金などを使用することができ、正極活物質としてはＬｉＣｏＯ２、ＬｉＮｉＯ２、ＬｉＭｎＯ３、ＬｉＭｎ２Ｏ３、ＬｉＭｎＯ２、ＬｉＭｎ２Ｏ４、ＬｉＦｅＰＯ４などのようなリチウム金属酸化物を使用することができる。
【００３７】
リチウムイオン２次電池の集電体は、活物質の電気化学反応によって電子を集めたり、電気化学反応に必要な電子を供給する役割を果たす。
【００３８】
陰極集電体は、電池に化学的変化を誘発せずに導電性を有するものであれば特に限定されないが、例えば、アルミニウム、銅、ニッケル、チタン、焼成炭素、ステンレススチール、銅またはステンレススチールの表面にカーボン、ニッケル、チタン、銀などを処理したもの、アルミニウム−カドミウム合金などが用いられる。
【００３９】
また、正極集電体は、電池に化学的変化を誘発せずに導電性を有するものであれば特に限定されないが、例えば、ステンレススチール、アルミニウム、ニッケル、チタン、焼成炭素、アルミニウムまたはステンレススチールの表面にカーボン、ニッケル、チタン、銀などを処理したものなどが用いられる。
【００４０】
これら集電体の表面に微細な凹凸を形成して電極活物質の結合力を強化することもでき、フィルム、シート、箔、ネット、多孔質体、発砲体、不織布体など多様な形態に用いることができる。
【００４１】
上記バインダーは、活物質と導電剤を結着させて集電体に固定させる役割を果たし、ポリフッ化ビニリデン、ポリプロピレン、カルボキシメチルセルロース、デンプン、ヒドロキシプロピルセルロース、ポリビニルピロリドン、テトラフルオロエチレン、ポリエチレン、エチレン−プロピレン−ジエンポリマー（ＥＰＤＭ）、ポリビニルアルコール、スチレン−ブタジエンゴム、フッ素ゴムなどリチウムイオン２次電池で通常使用されるものなどを使用できる。
【００４２】
上記導電剤は、電池に化学的変化を誘発せずに導電性を有するものであれば特に限定されないが、例えば人造黒鉛、天然黒鉛、アセチレンブラック、デンカブラック、ケッチェンブラック、チャンネルブラック、ランプブラック、サマーブラック、炭素繊維や金属繊維などの導電性繊維、酸化チタンなどの導電性金属酸化物、アルミニウム、ニッケルなどの金属粉末などが用いることができる。
【００４３】
本発明のリチウムイオン２次電池は、ゲル高分子電解質がコーティングされた正極および陰極に、好ましくは一般にリチウムイオン２次電池で使用される液体電解質を一滴落とした後、その間にセラミック固体電解質を位置させ、真空乾燥することによって製造でき、このとき、セラミック固体電解質の両面に配置されるゲル高分子電解質はその構成成分が同一または異なってもよい。
【００４４】
また、本発明によるリチウムイオン２次電池の形状としては、コイン型、ボタン型、シート型、円筒型、扁平型および角型など通常リチウムイオン２次電池に使用されるものを使用できる。
【実施例】
【００４５】
以下、本発明を実施例によってさらに詳しく説明するが、本発明はこれらの実施例によって限定されない。
【００４６】
（実施例１）
「セラミック固体電解質の製造」
Ｌｉ２ＣＯ３、Ａｌ２Ｏ３、ＴｉＯ２、（ＮＨ４）Ｈ２ＰＯ４原料をそれぞれ０．７：０．２：１．６：３のモル比で機械的に混合した後、３５０℃で４８時間焼成して（ＮＨ４）Ｈ２ＰＯ４を溶解した。その後、焼成した試料をジルコニアボールミルで粉砕し、メッシュを用いて８ｍｍ以下の粒子をろ過した。選別された粒子を再び９５０℃で８時間熱処理してＬＡＴＰパウダーを得た。
【００４７】
このようにして得られたＬＡＴＰパウダー１０ｇを、バインダーとして１ｇのＰＶＤＦと均一に混合した。この混合物を用いて、ペレットプレス装置（モデル名：４３５０、Ｃａｒｖｅｒ社製）を使用して、厚さ１００μｍ、直径１６ｍｍの円形のセラミック固体電解質を製造した。製造されたシート型固体電解質を用いて、撓み柔軟性テストを行った。
【００４８】
「正極の製造」
正極活物質としてＬｉＣｏＯ２、導電剤としてデンカブラック（Ｄｅｎｋａ  Ｂｌａｃｋ）およびＰＶＤＦバインダーを、それぞれ９４：３：３で混合した後に、ＮＭＰ（Ｎ−メチル−２−ピロリドン）溶媒を用いてスラリーを製造した。得られた混合物をＡｌ箔上にバーコーティングし、１２０℃で真空乾燥して正極を製造した。
【００４９】
「ゲル高分子電解質の製造」
ポリエチレンオキサイド（ＰＥＯ；−（ＣＨ２ＣＨ２Ｏ）ｎ−）とＬｉＣｌＯ４を高分子化合物を構成する単量体とリチウム塩のモル比が８：１となるように混合し、この混合粉末１ｇをアセトニトリル９ｇに溶かして粘性のある混合液を得た。この混合液を正極およびＬｉ陰極にバーコーティングした後、有機溶媒を乾燥蒸発させてゲル高分子電解質がコーティングされた陰極と正極を製造した。
【００５０】
「電池の組み立て」
上記製造したゲル高分子電解質がコーティングされた正極と陰極に液体電解質（１．３ＭのＬｉＰＦ６、ＥＣ：ＥＭＣ：ＤＥＣ＝３：２：５溶液）を一滴落とし、その間にセラミック固体電解質を位置させて真空乾燥させ、電池を製造した。このような過程を図１に示し、このように組み立てられた電池の構造を図２に示す。
【００５１】
「評価」
上記製造した電池を４．２Ｖまで充電した後、１５０℃まで５℃／分で温度上昇させた後、１５０℃で１０分間放置した。
【００５２】
上記製造した電池を１２Ｖまで０．２Ｃで充電した。
【００５３】
（実施例２）
「セラミック固体電解質の製造」
上記実施例１と同様に製造した。
【００５４】
「正極の製造」
正極活物質としてＬｉＭｎ２Ｏ４を使ったことを除いては、上記実施例１の正極製造と同様である。
【００５５】
「ゲル高分子電解質の製造」
上記実施例１と同様に製造した。
【００５６】
「電池の組み立て」
上記実施例１と同様に組み立てた。
【００５７】
「評価」
上記実施例１と同様に評価した。
【００５８】
（比較例１）
「セラミック固体電解質の製造」
上記実施例１と同様に製造した。
【００５９】
「正極の製造」
上記実施例１と同様に製造した。
【００６０】
「ゲル高分子電解質の製造」
ポリエチレンオキサイド（ＰＥＯ；−（ＣＨ２ＣＨ２Ｏ）ｎ−）とＬｉＣｌＯ４を高分子化合物を構成する単量体とリチウム塩のモル比が８：１となるように混合し、この混合粉末１ｇをアセトニトリル９ｇに溶かして粘性のある混合液を得た。この混合液をＬｉ陰極にバーコーティングした後、有機溶媒を乾燥蒸発させてゲル高分子電解質がコーティングされた陰極を製造した。
【００６１】
「電池の組み立て」
ゲル高分子電解質がコーティングされたＬｉ陰極とゲル高分子電解質がコーティングされない正極を使って、その間にセラミック固体電解質を位置させ、電池を組み立てた。
【００６２】
「評価」
上記実施例１と同様に評価した。
【００６３】
（比較例２）
正極活物質としてＬｉＭｎ２Ｏ４を使ったことを除いては、上記比較例１と同様に電極の製造、電池の組み立て、評価を行った。
【００６４】
（比較例３）
電池の組立時にセラミック固体電解質の代わりに同じ厚さのゲル高分子電解質を使ったことを除いては、上記実施例１と同様な方法で電池を製造し、同様の評価を行った。
【００６５】
（比較例４）
電池の組立時にセラミック固体電解質の代わりに同じ厚さのゲル高分子電解質を使ったことを除いては、上記実施例２と同様な方法で電池を製造し、同様の評価を行った。
【００６６】
（比較例５）
「正極の製造」
上記実施例１と同様に製造した。
【００６７】
「電池の組み立て」
上記製造した正極、Ｌｉ陰極、ＰＥ分離膜、液体電解質（１．３ＭのＬｉＰＦ６、ＥＣ：ＥＭＣ：ＤＥＣ＝３：２：５溶液）を用いてセラミック固体電解質なしに電池を製造し、上記実施例１と同様に評価した。
【００６８】
（比較例６）
「正極の製造」
上記実施例２と同様に製造した。
【００６９】
「電池の組み立て」
上記製造した正極、Ｌｉ陰極、ＰＥ分離膜、液体電解質（１．３ＭのＬｉＰＦ６、ＥＣ：ＥＭＣ：ＤＥＣ＝３：２：５溶液）を用いてセラミック固体電解質なしに電池を製造し、上記実施例１と同様に評価した。
【００７０】
（比較例７）
厚さ１０００μｍに製造したことを除いては、セラミック固体電解質を上記実施例１と同様な方法で製造し、セラミック固体電解質の柔軟性をテストした。
【００７１】
上記実施例および比較例で得られたセラミック固体電解質のイオン伝導度および柔軟性を測定し、その結果を下記の表１に示す。
【００７２】
「イオン伝導度の測定」
Ｍａｋｅｒ：Ｂｉｏ−Ｌｏｇｉｃ  ＳＡＳのＶＳＰモデルのインピーダンス測定器を利用して、セラミック固体電解質のイオン伝導度を測定した。このとき、開路電位で１０ｍＶのａｍｐｌｉｔｕｄｅ、１ＭＨｚから１Ｈｚまでの周波数をスキャンした。
【００７３】
「柔軟性の測定」
柔軟性の測定は、次の通りである。曲げない状態で１ｃｍ×１ｃｍのサンプルを０℃としてセットして、サンプルを曲げることで割れ始めるときの、水平線と、サンプルの開始部とサンプルの終点部とをつなぐ線との角度として柔軟性を定義する。
【００７４】
「電池容量の測定」
電池に対して３．０Ｖから４．２Ｖまで０．１Ｃで充放電を２回行った。
【００７５】
「安全性の評価」
高温評価：製造した電池を４．２Ｖまで１Ｃで充電した後、５℃／分の上昇速度で１５０℃まで温度を上昇させた後、１５０℃で１０分間放置した。
【００７６】
過充電：製造した電池を１２Ｖまで０．２Ｃで充電した。
【００７７】
【表１】
2013214494.tif 000003
【００７８】
上記表１からわかるように、セラミック固体電解質とゲル高分子電解質を含む本発明のリチウムイオン電池は、ゲル高分子電解質がコーティングされない正極を用いた電池（比較例１、２）より電池容量が大きく、セラミック固体電解質を含まない電池（比較例３ないし６）より高温、過充電安全性に優れている。
【図１】
2013214494.tif 000004
【図２】
2013214494.tif 000005